(57)【要約】  本発明は、殺生物剤と、殺生物剤と異なる有機官能性シランオリゴマーとを含む殺生物コーティング組成物に関する。このような組成物は、基質表面に長期間の消毒をもたらすために、基質表面に用いるのに適している。有機官能性シランオリゴマーは、基質表面上の殺生物剤の作用を延ばし、殺生物剤の改善された表面保持を提供する。【特許請求の範囲】
【請求項１】
殺生物剤と有機官能性シランオリゴマーとを含む殺生物コーティング組成物であって、前記殺生物剤は前記組成物中に分散しており、前記殺生物剤と前記有機官能性シランオリゴマーとは化学結合していない殺生物コーティング組成物。
【請求項２】
前記殺生物剤が、第四級アンモニウム化合物、ビグアナイド、グアニジン、グルタルアルデヒド、ホルムアルデヒド、ヨードフォア、塩素、フェノール誘導体、アミン、金属塩、およびブロノポール酸化剤からなる群から選択される、請求項１に記載の組成物。
【請求項３】
前記殺生物剤が、前記全組成物の０．０５％〜１０％ｗ／ｖの範囲の量で存在する、請求項１または請求項２に記載の組成物。
【請求項４】
前記殺生物剤が、有機官能性シランオリゴマーに添加する前に、ポリマーマトリクス中にマイクロカプセル化されている、請求項１〜３のいずれか一項に記載の組成物。
【請求項５】
前記シランオリゴマーの量が、前記全組成物の０．０５％〜１５％ｗ／ｖの範囲内にある、請求項１〜４のいずれか一項に記載の組成物。
【請求項６】
前記有機官能性シランオリゴマーが、本明細書に定義されるシランオリゴマー、シルセスキオキサン、二脚状シランまたはこれらの混合物から選択される、請求項１〜５のいずれか一項に記載の組成物。
【請求項７】
前記シランオリゴマーが、２〜１５個のモノマー単位を含む、請求項６に記載の組成物。
【請求項８】
前記シランオリゴマーが、下式：
【化１】
2013527192.tif 000007
［式中、
Ｑは官能基（例えば、ハロ、ヒドロキシル、ニトロ、シアノ、カルボキシ、アミノ）であり、
Ｍは存在しないか、またはリンカー（例えば、１〜１０Ｃアルキレン）であり、
Ｒ１、Ｒ２およびＲ３のうち少なくとも１つはヒドロキシルであり、その他はハロ、ヒドロキシル、１〜１０Ｃアルキル、２〜１０Ｃアルケニルおよび２〜１０Ｃアルキニルから選択される。］
で表されるシランモノマーの縮合により形成される、請求項６または請求項７に記載の組成物。
【請求項９】
前記有機官能性シランオリゴマーがシルセスキオキサンである、請求項１〜８のいずれか一項に記載の組成物。
【請求項１０】
前記有機官能性シランが二脚状シランである、請求項１〜９のいずれか一項に記載の組成物。
【請求項１１】
追加のポリマー成分をさらに含む、請求項１〜１０のいずれか一項に記載の組成物。
【請求項１２】
フィルム形成剤をさらに含む、請求項１１に記載の組成物。
【請求項１３】
水溶液または適当な溶媒中の溶液の形態で用いられる、請求項１〜１２のいずれか一項に記載の組成物。
【請求項１４】
請求項１〜１３のいずれか一項に記載の殺生物コーティング組成物によってコーティングされた表面を有する基質。
【請求項１５】
請求項１〜１３のいずれか一項に記載の殺生物コーティング組成物を前記表面に塗布するステップを含む、基質の表面を消毒する方法。
【請求項１６】
上部または内部に請求項１〜１３のいずれか一項に記載の組成物がコーティングされた繊維状材料または網目状泡を含む殺生物フィルタエレメント。
【発明の詳細な説明】
【技術分野】
【０００１】
本発明は、基質表面への利用に適した殺生物コーティング組成物に関する。本発明はまた、殺生物コーティング組成物によってコーティングされた基質、および基質表面に長期間の消毒をもたらすための組成物の使用に関する。
【背景技術】
【０００２】
種々の硬質表面と接触し、死滅させなければ蔓延して感染症を引き起こし得る病原体を死滅させる目的で、多くの殺生物材料が種々の硬質表面をコーティングするための組成物に組み込まれてきた。
【０００３】
１９６９年に、Ｄｏｗ  Ｃｏｒｎｉｎｇは、殺生物特性を有する「Ａｅｇｉｓ」と呼ばれる製品（現在は、Ａｅｇｉｓ  Ｃｏｒｐｏｒａｔｉｏｎにより市販されている）を世に送り出した。この製品は、表面に適用すると、殺真菌およびいくつかの殺細菌特性を付与するシラン第四級アンモニウム化合物であった。Ａｅｇｉｓは、靴下およびストッキング、作業服、室内装飾の悪臭を防止するために織物産業で、ならびに病原体を制御するために病院の仕切りで主に使用された。
【０００４】
このシラン第四級化合物の１つの問題は、特に標準的な効果試験条件下で試験した場合の病原体に対する効力の欠如であった。さらに、当該織物物品への化合物の密着性は、十分に耐久性がなかった。
【０００５】
他の殺生物剤を構造に組み込むことにより、シラン第四級アンモニウム化合物を改善することを試みる多数のアプローチがその後ずっと存在したが、これらのアプローチのいずれも長期の効果の問題に十分には対処してこなかった。
【０００６】
この問題に対処する別のアプローチは、１種または複数の殺生物剤と、ポリシロキサンなどのポリマーとを含む組成物の使用を伴った。これらの組成物の欠点は、殺生物剤がポリマーフィルムという物理的制約内に入れられているに過ぎないことである。さらに、これらのポリマーフィルムは、摩耗または洗浄により処理表面から除去され得るので、耐久性の乏しさが欠点であり得る。
【０００７】
これらの異なるアプローチは、どのように全ての表面上での長期殺生物効力の最大残留効果を達成するかという基本的な問題に対処してこなかった。
【０００８】
病院、療養施設、診療所およびクルーズ船、商業的および工業的建物は、全て、ノロウイルス、ロタウイルス、コロナウイルス、インフルエンザなどの病原体およびＣｌｏｓｔｒｉｄｉｕｍ  ｄｉｆｆｉｃｉｌｅの胞子などの胞子により引き起こされる病気の突発的な発生を経験している。
【発明の概要】
【発明が解決しようとする課題】
【０００９】
本発明の目的は、種々の目的に適した殺生物コーティング組成物を提供することである。
【００１０】
強力な殺生物特性を有し、基質表面への優れた密着性を示すこともできる殺生物組成物を提供することが本発明のさらなる目的である。
【００１１】
塗布された表面の本来の特性に実質的に影響を及ぼさない、基質表面上に殺生物組成物の耐久性のあるコーティングを提供することが本発明のさらなる目的である。
【課題を解決するための手段】
【００１２】
従来技術の組成物に関連する欠点に対処するために、その表面の本来の特性に影響を及ぼすことなく、基質表面に化学的におよび／または物理的に結合する組成物を提供することにより、基質表面上に殺生物剤を保持する殺生物組成物を提供することが必要である。
【００１３】
本出願人らにより行われた調査に基づいて、殺生物剤の頑強で持続性の表面コーティングを提供するのに最も有効な物質が、水性または溶剤媒体のいずれかから適用される、有機官能性シランオリゴマーであると結論づけられた。
【００１４】
有機官能性シランオリゴマー（例えば、二量体、三量体、四量体、五量体等）は、表面に深く浸透するのに十分小さく、これにより、表面との共有結合ならびに原位置での自己重合をもたらすことができる。これらのオリゴマーの別の利点は、異なる有機官能基が、同一シランオリゴマー分子内に存在することができることであり、したがってこのことは特別な汎用性を与え、オリゴマーシランを所望の用途用にカスタマイズすることを可能にする。例えば、これらの官能基は、所望の硬化の条件、例えば、周囲温度、高温またはＵＶ硬化に適合するように選択するまたは「設計する」ことができる。
【００１５】
基質表面への塗布後、本発明の組成物は、コーティングされた表面上に殺生物剤の耐久性のあるミクロまたはナノフィルムを形成する。
【００１６】
本出願人は、多くの官能性アミノ基を有するシランオリゴマーが、独自にかなりの抗菌活性（主に殺真菌性）を有することを見出した。
【００１７】
したがって、第１の態様では、本発明は、殺生物剤と有機官能性シランオリゴマーとを含む殺生物組成物を提供する。
【００１８】
本発明による組成物により達成される殺生物性能（有効寿命および死滅率）の改善は、組成物の必須成分、すなわち、当該用途にとって最適の性能をもたらすよう選択されたオリゴマーシランおよび特定の（１種もしくは複数の）殺生物剤の混合のためであると考えられている。コーティングとしての組成物の塗布前に組成物にフィルム形成剤を添加することにより、効果がさらに強化される。フィルム形成剤は、他の方法で可能であるよりもはるかに長く高濃度で、塗布される基質表面上に他の化合物を保持する。
【００１９】
さらなる態様では、本発明は、本明細書に定義される殺生物組成物でコーティングされた表面を有する基質を提供する。
【００２０】
さらに別の態様では、本発明は、本明細書に定義される殺生物組成物を表面に塗布するステップを含む、基質の表面に長期間の消毒をもたらす方法を提供する。
【００２１】
本発明の特定の実施形態を、添付の図面を参照して以下にさらに記載する。
【図面の簡単な説明】
【００２２】
【図１】シルセスキオキサンの多面体かご型構造を示す図である。
【図２】シルセスキオキサンのはしご型構造を示す図である。
【発明を実施するための形態】
【００２３】
（殺生物組成物）
上記のように、本発明は、殺生物剤と有機官能性シランオリゴマーとを含む殺生物組成物を提供する。
【００２４】
任意の適当な殺生物剤を本発明の組成物に使用することができる。殺生物剤は、細菌、真菌およびウイルスを含む広範な一連の病原体に対して活性を有する適当に広範な一連の殺生物剤である。
【００２５】
適当な殺生物剤の例としては、それだけに限らないが、第四級アンモニウム化合物（Ｌｏｎｚａ製）、ビグアナイド（Ａｒｃｈ  Ｃｈｅｍｉｃａｌｓ）、グアニジン（Ｌｏｎｚａ）、グルタルアルデヒド（Ｄｏｗ、ＢＡＳＦ）、ホルムアルデヒド（Ｔｅｎｎａｎｔｓ）、ヨードフォア（ＩＳＰ）、塩素（Ｉｎｅｏｓ）、フェノール誘導体（Ｑｕａｔｃｈｅｍ）、アミン（Ａｋｚｏ）、金属塩（Ａｒｃｈ  Ｃｈｅｍｉｃａｌｓ）、ブロノポール（Ｂｒｏｎｏｐｏｌ）（ＢＡＳＦ）酸化剤（ＤｕＰｏｎｔ）、酸（Ｕｎｉｖａｒ）、アルカリ（Ｔｅｎｎａｎｔｓ）等が挙げられ、可溶性または不溶性形態で存在する。引用した上記製造業者は、一例である。これらの材料は、当技術分野で周知であり、殺生物組成物の製剤に使用されてきた。
【００２６】
好ましい殺生物剤は、グルタルアルデヒド、第四級アンモニウム化合物、ビグアナイドおよび金属塩である。
【００２７】
本発明の組成物中に存在する殺生物剤の量は変化し得る。適当には、殺生物剤は、全組成物の０．０５％〜１０％ｗ／ｖの範囲の量で存在する。同一組成物中に１種または複数の殺生物剤が存在してもよい。
【００２８】
本発明の一実施形態では、殺生物剤は、本発明の組成物中に分散しているが、有機官能性シランオリゴマーに化学的に結合していない。適当には、殺生物剤は、有機官能性シランオリゴマー網目構造中に物理的にカプセル化されている。
【００２９】
特定の実施形態では、殺生物剤は、有機官能性シランオリゴマーに添加する前にポリマーマトリクス中にマイクロカプセル化され、それにより、組成物に緩効性または制御放出能力、ならびにより優れた長寿命（すなわち、より優れた残留殺生物効力）がもたらされる。このような実施形態はまた、規制的観点からより許容され得る。
【００３０】
用語「有機官能性シランオリゴマー」は、本明細書で、有機官能性置換基を含むシランオリゴマーを指すために使用される。任意の適当なシランオリゴマーを本発明の組成物に使用してよい。
【００３１】
本発明の組成物中に存在する「有機官能性シランオリゴマー」の量は変化し得る。適当には、存在するシランオリゴマーの量は、全組成物の０．０５％〜１５％ｗ／ｖの範囲内にある。同一組成物中に１種または複数のシランオリゴマーが存在してもよい。
【００３２】
本発明の一実施形態では、有機官能性シランオリゴマーは、本明細書に定義されるシランオリゴマー、シルセスキオキサン、二脚状シラン（ｄｉｐｏｄａｌ  ｓｉｌａｎｅ）またはこれらの混合物から選択される。
【００３３】
一実施形態では、シランオリゴマーは、２〜１５個のモノマー単位を含む。
【００３４】
さらなる実施形態では、シランオリゴマーは、２〜１０個のモノマー単位を含む。
【００３５】
一実施形態では、シランオリゴマーは、下式：
【化１】
2013527192.tif 000002
［式中、
Ｑは官能基（例えば、ハロ、ヒドロキシル、ニトロ、シアノ、カルボキシ、アミノ）であり、
Ｍは存在しないか、またはリンカー（例えば、１〜１０Ｃアルキレン）であり、
Ｒ１、Ｒ２およびＲ３のうち少なくとも１つはヒドロキシルであり、その他はハロ、ヒドロキシル、（１〜１０Ｃ）アルキル、（２〜１０Ｃ）アルケニルおよび（２〜１０Ｃ）アルキニル、または（１〜１０Ｃ）アルコキシから選択される。］
で表されるシランモノマーの縮合により形成される。
【００３６】
適当には、Ｒ１、Ｒ２およびＲ３は、全てヒドロキシルである。
【００３７】
Ｑは、当技術分野で既知の任意の適当な官能基であってよい。これらのモノマーの縮合により形成されるシランオリゴマー中、各Ｑ基は同じであっても異なっていてもよい。
【００３８】
例えば、各Ｑ基は、独立して、ハロ、ヒドロキシル、ニトロ、シアノ、カルボキシ、アミノ、ビニル、アクリレート、メタクリレート、エポキシド環、または下式：
Ｌ０−Ｑ１
［式中、
Ｌ０は、−Ｏ−、−Ｃ（Ｏ）−、−ＯＣ（Ｏ）−、−Ｃ（Ｏ）Ｏ−、−Ｏ（ＣＨ２）ｍ（ｍは１と３との間の整数である）から選択され、
Ｑ１は、（１〜８Ｃ）アルキル、（２〜８Ｃ）アルケニル（例えば、ビニル）、（２〜８Ｃ）アルキニル、またはエポキシド環から選択され、任意の（１〜８Ｃ）アルキル、（２〜８Ｃ）アルケニル、（２〜８Ｃ）アルキニルＱ１基は、任意選択により、ハロ、ヒドロキシル、ニトロ、シアノ、カルボキシ、アミノ、ビニル、アクリレート、メタクリレート、およびエポキシド環から選択される１種または複数の置換基により置換されている。］
により定義される基から選択され得る。
【００３９】
一実施形態では、Ｑは、下式：
Ｌ０−Ｑ１
［式中、
Ｌ０は、−ＯＣ（Ｏ）−または−Ｏ（ＣＨ２）ｍ（ｍは１である）から選択され、
Ｑ１は、ビニルまたはエポキシド環から選択される。］
により定義される基である。
【００４０】
特定の実施形態では、グルタルアルデヒドが殺生物剤として存在する場合、有機官能性シランオリゴマーは、アミノ官能基を含まない（例えば、Ｑはアミノではない、または置換基としてアミノ基を含まない）。
【００４１】
Ｍは、当技術分野で既知の任意の適当なリンカー基であってよい。適当には、Ｍは、アルキレン、特に１〜５Ｃアルキレン、特に２〜４Ｃアルキレンである。
【００４２】
一実施形態では、シランオリゴマーは、下式：
【化２】
2013527192.tif 000003
（式中、ＭおよびＱは上に定義した通りであり、ｎは１〜１４、より好ましくは１〜９である）
を有する。
【００４３】
さらなる実施形態では、有機官能性シランオリゴマーは、シルセスキオキサンである。シルセスキオキサンは、当技術分野で既知であり、実験式ＲＳｉＯ１．５（Ｒは有機官能基、例えば、上で定義した基Ｑまたは−Ｍ−Ｑである）を有する。好ましくは、シルセスキオキサンの少なくとも１個のＲ基は、本明細書に定義する基−Ｍ−Ｑである。前述の通り、存在する各Ｒ基は同じであっても異なっていてもよい。水溶性シルセスキオキサンは、ヒドロキシルＲ基に富む。特定の実施形態では、あるＲ基は本明細書に定義する基Ｍ−Ｑである一方で、他のＲ基はヒドロキシル、１〜１０Ｃアルキル、または１〜１０Ｃフルオロアルキルから選択される。このような場合、適当にはＲ基の半分未満はＭ−Ｑにより定義される。
【００４４】
シルセスキオキサンは、異なる有機官能性側鎖基を有する可撓性セラミック骨格をもたらす。新世代ハイブリッドオリゴマーシルセスキオキサンは、より優れた加水分解安定性、顕著な摩耗性能を与え、三次元ポリマー網目構造をもたらす。最終的なポリマーの特性は、分子構造および官能性側鎖基の反応性により決定される。
【００４５】
シルセスキオキサンは、多面体かご型構造（図１参照）およびはしご型構造（図２参照）を含む、様々な三次元形態を提供することができる。
【００４６】
さらなる実施形態では、有機官能性シランは、二脚状シランである。二脚状シランは、当技術分野で既知であり、組成物の結合および安定性を改善することができる。さらに、これらの二脚状シランを添加することにより、系の加水分解安定性のさらなる強化がもたらされる。これらの二脚状シランの主要な利点は、３個に対して、基質と６個の結合を形成する能力である。
【００４７】
二脚状シランの典型的な構造を以下に示す。
【化３】
2013527192.tif 000004
【００４８】
Ｒ基は、非加水分解性有機基である。任意の適当な有機基を使用してよい。適当には、有機基は、有機樹脂およびポリマーと結合することができる。
【００４９】
Ｘ基は、加水分解性であり（典型的には、アルコキシ、アシルオキシまたは塩素）、ケイ素基が無機基質と結合するのを可能にする。
【００５０】
適当なシランの市販の例としては、Ｅｖｏｎｉｋ製のＤｙｎａｓｙｌａｎ、ＴＷＩ  Ｃａｍｂｒｉｄｇｅ製のＶｉｔｏｌａｎｅおよびＧｅｌｅｓｔ  Ｉｎｃ製のＤｉｐｏｄａｌ  Ｓｉｌａｎｅｓが挙げられる。
【００５１】
シランはまた、不溶性無機または有機粒子状物質と反応し、これらを基質表面に結合させることができる。オリゴマーシランは、構造に応じて、ポリマーおよび基質に浸透し、三次元網目構造で結合する能力を有する。
【００５２】
一実施形態では、組成物は、組成物の物理特性、例えば、その耐久性に影響を及ぼす追加のポリマー成分をさらに含む。
【００５３】
特定の実施形態では、組成物は、フィルム形成剤をさらに含む。本明細書に使用する用語「フィルム形成剤」は、広範囲であり、結合物質および接着剤と呼ばれ得る物質を含む、薄膜の方法で基質のコーティングを促進する任意の物質を包含することが意図されている。
【００５４】
適当なフィルム形成剤は、以下の任意の１つから選択され得る：ポリアミド、ポリエステル、ポリエチレンオキシド、ポリウレタン、ポリビニルピロリドン、ポリアクリレート、ポリメタクリレート、ポリウレタン、ポリビニルアルコール、エポキシ樹脂、ポリグリコール、ポリシロキサン、多糖類、および「ポリクオタニウム」と呼ばれるポリマー。これらのポリマー、およびここで言及しない他のポリマーが、単独で、ブレンドで、または共重合体もしくは誘導体として存在してもよい。
【００５５】
好ましいポリマーは、ポリビニルピロリドン、ポリウレタンおよびポリクオタニウム、ならびにこれらの共重合体および誘導体である。
【００５６】
ポリクオタニウムの例としては以下が挙げられる。
【表１Ａ】
2013527192.tif 000005
【表１Ｂ】
2013527192.tif 000006
【００５７】
存在するフィルム形成材料の量は変化し得る。典型的には、全組成物の０．０５％〜１５％ｗ／ｗまたはｗ／ｖの範囲内の量が存在することになる。同一組成物中に１種または複数のポリマーが存在してもよい。
【００５８】
本発明の組成物は、水溶液または適当な溶媒中の溶液の形態で使用してよい。本発明の組成物に使用するのに適した溶媒は、エタノール、イソプロパノールおよびブタノールの任意の１種または複数である。他の適当な溶媒には、トリクロロエタンなどの塩素化炭化水素が含まれる。
【００５９】
本発明によるコーティング組成物は、通常、病原体の存在を回避することが要求される多くの表面に用いることができる。
【００６０】
以下の段落で、殺生物組成物を使用することができる表面の例の概要を述べる。
【００６１】
エアフィルタカートリッジの繊維または他の表面を、フィルタを通過する空気中の十分に高い割合の病原体を死滅させてバイオバーデンを感染が起こりそうな値未満に低下させるために、本発明による組成物でコーティングすることができる。コーティング手順は、本発明の組成物を使用することにより単純化することができる。フィルタエレメント（ｆｉｌｔｅｒ  ｅｌｅｍｅｎｔ）を、単純に溶液の形態のコーティング組成物中に浸漬する。コーティングを用いる他の方法を使用してもよい。次いで、繊維状または網目状泡または他のある多孔性材料であり得るフィルタエレメントの材料を圧縮して空気を排出し、次いで、温かい気流中で乾燥させて水（または縮合により回収することができる溶媒）を蒸発させることができる。次いで、乾燥したエアフィルタエレメントを適当なフレーム（ボール紙フレームなど）に組み立てて、フィルタカートリッジを形成することができる。次いで、保管または運送中に偽製空気内容物によりその効力が損なわれないように、使用の瞬間までこれをプラスチック材料製のものなどの適当な気密性バッグに詰め込むことができる。
【００６２】
ワイピング、ブラッシング、ローラー塗りまたはスプレー塗装により、壁および他の構造表面を本発明による組成物でコーティングして、費用対効果が高くなるよう十分に長期間、有効な殺生物表面を作り出すことができる。本発明によると、必須の活性殺生物剤とオリゴマーシランおよび結合剤の組み合わせにより、結合剤を添加しない任意の単一の活性殺生物剤を含有する組成物を用いるよりも有意に長い有効寿命を有する殺生物コーティングを作り出すことができる。
【００６３】
硬質表面を通常の手順により本発明による組成物でコーティングして、金属、ガラス、セラミック、木材、プラスチック等のこれらの表面上の生きた病原体の存在を防ぐことができる。
【００６４】
皮膚、特に手を、利用時に皮膚／手の任意の病原体を死滅させるだけでなく、処理した皮膚／手と接触する任意のさらなる病原体を一定期間にわたって死滅させ続ける本発明による殺生物組成物でコーティングすることができる。
【実施例】
【００６５】
ここで、本発明をどのように実施することができるかを、単なる例として、以下の実施例を参照して記載する。
【００６６】
（実施例１−フィルタ媒体コーティング）
殺生物剤、フィルム形成剤、有機官能性シランオリゴマー、脱イオン水および／または溶媒を用いて適当なコーティング組成物を作製する。適当には繊維状材料からなる、フィルタ上の得られるコーティングは、繊維重量の０．５〜４ｗｔ％の濃度および典型的にはサブミクロンのフィルム厚さである。これらの実施例は、例示のためのものに過ぎず、要求される殺生物剤保護のレベルおよびその特定の国における任意の規制制限に応じて、他の殺生物剤および／またはフィルム形成剤を使用してもよいことに留意されたい。
【００６７】
（組成物１−安定化グルタルアルデヒドを用いたフィルタ媒体コーティング）
脱イオン水または蒸留水      ４０〜８００ｇ／ｌ
溶媒（例えば、エタノール）      ４０〜８００ｇ／ｌ
安定化グルタルアルデヒド（Ｇ−Ｃｉｄｅ（登録商標））      ５〜１００ｇ／ｌ（１００％グルタルアルデヒド製として表す）
Ｖｉｔｏｌａｎｅ（登録商標）またはＤｙｎａｓｙｌａｎ（登録商標）シランオリゴマー      ５〜４００ｇ／ｌ
フィルム形成ポリマー（ＰＶＰ、ＰＶＡ、ＰＵ等）      ５〜２００ｇ／ｌ
ｐＨ調整剤（例えば、ＮａＯＨ）      ｐＨ５．０〜７．０まで
水またはアルコールのバルク      １０００ｍｌまで
【００６８】
ほとんどの場合、用いられる最適ｐＨはｐＨ５．０〜７．０の間であることに留意されたい。
【００６９】
溶媒の量は、要求される乾燥の速度に応じて、全ての製剤において、０〜９０％で変化し得ることに留意されたい。
【００７０】
（組成物２−高分子ビグアナイドを用いたフィルタ媒体コーティング）
脱イオン水または蒸留水      ４０〜８００ｇ／ｌ
溶媒（例えば、エタノール）      ４０〜８００ｇ／ｌ
高分子ビグアナイド（Ｖａｎｔｏｃｉｌ（登録商標））      ５〜２００ｇ／ｌ
ピリチオン亜鉛      ５〜２００ｇ／ｌ
Ｖｉｔｏｌａｎｅ（登録商標）またはＤｙｎａｓｙｌａｎ（登録商標）シランオリゴマー      ５〜４００ｇ／ｌ
フィルム形成ポリマー（ＰＶＰ、ＰＶＡ、ＰＵ等）      ５〜２００ｇ／ｌ
ｐＨ調整剤（例えば、ＮａＯＨ）      ｐＨ５．０〜７．０まで
水またはアルコールのバルク      １０００ｍｌまで
【００７１】
ほとんどの場合、用いられる最適ｐＨはｐＨ５．０〜７．０の間であることに留意されたい。
【００７２】
溶媒の量は、要求される乾燥の速度に応じて、全ての製剤において、０〜９０％で変化し得ることに留意されたい。
【００７３】
本発明の一態様によるフィルタアセンブリの好ましい実施形態は、上部または内部に本発明による殺生物組成物がコーティングされた繊維状材料または網目状泡からなる第１フィルタエレメントを含む。
【００７４】
特定の実施形態では、フィルタアセンブリは、上部または内部にグルタルアルデヒドおよび有機官能性シランを含む殺生物組成物（上記実施例１など）がコーティングされた繊維状材料または網目状泡からなる第１フィルタエレメントと、第１フィルタエレメントの下流に間隔をあけて載せられた第２フィルタエレメントとを含み、この第２フィルタエレメントもまた、繊維状材料または網目状泡からなるが、上記実施例１のように上部または内部に高分子ビグアナイドおよび／または他の殺生物剤、有機官能性シランならびにフィルム形成剤などの殺生物組成物がコーティングされている。
【００７５】
（実施例２−硬質表面処理）
脱イオン水または蒸留水      ６００〜９５０ｇ／ｌ
溶媒（例えば、エタノール）      ００〜２００ｇ／ｌ
高分子ビグアナイド      ０．５〜１０ｇ／ｌ
第四級アンモニウム化合物      ０．５〜１０ｇ／ｌ
Ｂｒｏｎｏｐｏｌ（登録商標）      ０．５〜１０ｇ／ｌ
Ｖｉｔｏｌａｎｅ（登録商標）またはＤｙｎａｓｙｌａｎ（登録商標）シランオリゴマー      ５〜４００ｇ／ｌ
フィルム形成ポリマー（ＰＶＰ、ＰＶＡ、ＰＵ等）      ５〜１００ｇ／ｌ（任意選択）
ｐＨ調整剤（例えば、ＮａＯＨ）      ｐＨ５．０〜７．０まで
水またはアルコールのバルク      １０００ｍｌまで
【００７６】
製剤は、スプレーおよび清潔な布によるワイピングもしくは含浸拭き材料による硬質表面のワイピングにより、塗布されてよい。
【００７７】
（実施例３−硬質表面コーティング（溶媒系））
塗布に適した殺生物剤、任意選択のフィルム形成剤およびオリゴマーシランを用いて適当なコーティング化合物を作製する。このコーティング化合物は、詰め込み（織物の場合）噴霧、高圧散布、ブラシ等により、任意の硬質表面に塗布することができ、状況に応じて、種々の期間、有効な殺生物剤保護をもたらすことになる。
【００７８】
脱イオン水または蒸留水      ０〜２００ｇ／ｌ
溶媒（例えば、エタノール）      ８００〜９５０ｇ／ｌ
高分子ビグアナイド      ０．５〜２０ｇ／ｌ
ピリチオン亜鉛      ０．５〜２０ｇ／ｌ
Ｖｉｔｏｌａｎｅ（登録商標）またはＤｙｎａｓｙｌａｎ（登録商標）シランオリゴマー      ０．５〜４００ｇ／ｌ
フィルム形成ポリマー（ＰＶＰ、ＥＶＡまたはＰＶＡ等）      ５〜２００ｇ／ｌ
ｐＨ調整剤（例えば、ＮａＯＨ）      ｐＨ５．０〜７．０まで
水またはアルコールのバルク      １０００ｍｌまで
【００７９】
（実施例４−ハンドコーティング組成物）
任意選択のフィルム形成剤と共に、その塗布において皮膚適合性の任意の殺生物剤を用いて適当なコーティング化合物を作製する。この化合物を使用者が用いるのにより容易かつより心地よくするためにゲル化剤および／または芳香剤を添加することも有利であり得る。
【００８０】
以下の処方は、皮膚消毒のために手にすり込まれ、洗い落とさない手の洗浄剤のためのものである。消毒剤および乾燥剤としてアルコールが組み込まれ、通常は、イソプロパノールおよび／またはエタノールがこの用途で使用されるが、乾燥および皮膚のひび割れの不満がこれらのアルコールを病院の看護職員に不評判にし、食品工場では、宗教上の理由のためにアルコール系製品を使用することができない従業者に抵抗感が生じていた。驚くべきことに、ジオキソラン（エーテル系製品）が以下の処方でもさしつかえなく作用することが見出された。
【００８１】
脱イオン水または蒸留水      ３００〜９５０ｇ／ｌ
溶媒（例えば、アルコールまたはジオキソラン）      １０〜８００ｇ／ｌ
安定化グルタルアルデヒド（Ｇ−Ｃｉｄｅ）      ０．５〜５ｇ／ｌ（１００％グルタルアルデヒド製として表す）
ゲル化剤      ２．０〜２０．０ｇ／ｌ
Ｖｉｔｏｌａｎｅ（登録商標）またはＤｙｎａｓｙｌａｎ（登録商標）シランオリゴマー      ５．０〜１００ｇ／ｌ
条件調節剤（グリセリン）      ５．０〜５０ｇ／ｌ
フィルム形成ポリマー（ＰＶＰ、ＰＶＡ、ＰＵ等）      ５．０〜１００ｇ／ｌ（任意選択）
ｐＨ調整剤（例えば、ＮａＯＨ）      ｐＨ５．０〜７．０まで
水またはアルコールのバルク      １０００ｍｌまで
【００８２】
上記処方に他の適当な殺生物剤を添加または置換してもよい。
【００８３】
上記処方における適当なゲル化剤は、Ｃｏｇｎｉｓと呼ばれる会社からＵｌｔｒａｇｅｌ３００として入手できるカチオン性ポリアクリレート、またはＣＰ  Ｋｅｌｓｏと呼ばれる会社から入手できる多糖類キサンタンガム、またはＲｈｏｄｉａ製のＪａｇｕａｒ、グアーガムである。
【００８４】
上記処方は、例示のためのものであり、使用の状況および根絶するべき病原体に応じてかなり変化し得ることに留意されたい。
【００８５】
本明細書の説明および特許請求の範囲中、単語「含む」および「含有する」ならびにこれらの変形は、「〜を含むがこれらに限定されない」を意味し、他の部分を除外することを意図していない（また除外しない）。本明細書の説明および特許請求の範囲中、文脈上異なる解釈を要する場合を除き、単数形は複数形を包含する。特に、不定冠詞を使用する場合、文脈上異なる解釈を要する場合を除き、本明細書は、複数ならびに単数を意図するものとして理解されるべきである。
【００８６】
本明細書の特定の実施例と関連して記載する化合物、化学成分または基は、矛盾しない限り本明細書に記載する任意の他の実施例に適用可能であると理解されるべきである。本明細書に開示する特徴の全ておよび／または開示する任意の方法もしくはプロセスのステップの全ては、このような特徴および／またはステップの少なくともいくつかが相互排他的である組み合わせを除く任意の組み合わせで組み合わせることができる。本発明は、任意の前記実施形態の詳細に制限されない。本発明は、本明細書に開示する特徴の任意の新規なものもしくは任意の新規な組み合わせ、または開示する任意の方法もしくはプロセスの任意の新規なものもしくは任意の新規な組み合わせに及ぶ。
【図１】
2013527192.tif 000008
【図２】
2013527192.tif 000009
【国際調査報告】
2013527192.tif 000010
2013527192.tif 000011
2013527192.tif 000012